【手続補正書】
【提出日】平成20年12月4日(2008.12.4)
【手続補正１】
【補正対象書類名】特許請求の範囲
【補正対象項目名】全文
【補正方法】変更
【補正の内容】
【特許請求の範囲】
【請求項１】
軟質高分子成形体に金属薄膜層とトップコート層およびベースコート層を有する金属調軟質高分子成形体であって、
軟質高分子成形体の表面にベースコート層、金属薄膜層、トップコート層がこの順に積層されており、
金属薄膜層は、長手方向の最大長が０．５μｍ以内の蒸着金属粒でなる多数の島部が不連続に密集する平坦な表面構造を有し、かつ層厚が２０ｎｍ〜１００ｎｍである金属調軟質高分子成形体。
【請求項２】
軟質高分子成形体に金属薄膜層とトップコート層を有する金属調軟質高分子成形体であって、
軟質高分子成形体の表面に金属薄膜層、トップコート層がこの順に積層されており、
金属薄膜層は、長手方向の最大長が０．５μｍ以内の蒸着金属粒でなる多数の島部が不連続に密集する平坦な表面構造を有し、かつ層厚が２０ｎｍ〜１００ｎｍである金属調軟質高分子成形体。
【請求項３】
軟質高分子成形体に金属薄膜層を有する金属調軟質高分子成形体であって、
金属薄膜層は、長手方向の最大長が０．５μｍ以内の蒸着金属粒でなる多数の島部が不連続に密集する平坦な表面構造を有し、かつ層厚が２０ｎｍ〜１００ｎｍである金属調軟質高分子成形体。
【請求項４】
金属薄膜層は、走査型電子顕微鏡での表面写真によって、３．５μｍ×５．０μｍの範囲内で、島部の抜けまたは前記最大長を超える大きさの島部の存在箇所が２つ以下である請求項１〜請求項３何れか１項記載の金属調軟質高分子成形体。
【請求項５】
軟質高分子成形体は、ＪＩＳ  Ｋ  ６２５３のＡ硬度が５０〜９５のゴム状弾性体である請求項１〜請求項４何れか１項記載の金属調軟質高分子成形体。
【請求項６】
軟質高分子成形体が、熱可塑性エラストマーでなる請求項１〜請求項５何れか１項記載の金属調軟質高分子成形体。
【手続補正２】
【補正対象書類名】明細書
【補正対象項目名】０００７
【補正方法】変更
【補正の内容】
【０００７】
即ち、本発明は、軟質高分子成形体に金属薄膜層を有する金属調軟質高分子成形体であって、金属薄膜層は、長手方向の最大長が０．５μｍ以内の蒸着金属粒でなる多数の島部が不連続に密集する平坦な表面構造を有し、かつ層厚が２０ｎｍ〜１００ｎｍである金属調軟質高分子成形体を提供する。
【手続補正３】
【補正対象書類名】明細書
【補正対象項目名】０００８
【補正方法】変更
【補正の内容】
【０００８】
金属薄膜層は、長手方向の最大長が０．５μｍ以内の蒸着金属粒でなる多数の島部が不連続に密集する平坦な表面構造を有し、かつ層厚が２０ｎｍ〜１００ｎｍとしたため、白濁することがなく、優れた金属光沢を有する金属調軟質高分子成形体とできる。また、トップコート層を設けても白濁することなく、優れた金属光沢を有するものとすることができる。さらに、所定の蒸着により製造できるため、安定した製造が可能であり、製造コストが安く、安定して不具合のない品質が得られる金属調軟質高分子成形体とすることができる。
【手続補正４】
【補正対象書類名】明細書
【補正対象項目名】０００９
【補正方法】変更
【補正の内容】
【０００９】
そして本発明は、金属薄膜層が、走査型電子顕微鏡での表面写真によって３．５μｍ×５．０μｍの範囲内で、島部の抜けまたは前記最大長を超える大きさの島部の存在箇所が２つ以下である金属調軟質高分子成形体とすることができる。
【手続補正５】
【補正対象書類名】明細書
【補正対象項目名】００１０
【補正方法】変更
【補正の内容】
【００１０】
すなわち、金属薄膜層の多数の島部が不連続に密集する表面構造を、走査型電子顕微鏡での表面写真による表面状態が、金属薄膜層表面の３．５μｍ×５．０μｍの範囲内で、島部の抜けまたは前記最大長を超える大きさの島部の存在箇所が２つ以下であるととらえることができる。所定の範囲内での島部の抜けや最大長を超える大きさの島部の合計の存在箇所が２つ以下であれば、白濁することがなく、優れた金属光沢を有する金属調軟質高分子成形体とすることができ、また、トップコート層を設けても白濁することがない。
【手続補正６】
【補正対象書類名】明細書
【補正対象項目名】００２５
【補正方法】変更
【補正の内容】
【００２５】
こうして得られる金属調軟質高分子成形体１０の金属薄膜層１３の表面状態を図２に示し、比較のため、蒸着条件を種々代えて形成した比較例となる金属調軟質高分子成形体の金属薄膜層の表面写真を図３〜図５に示す。いずれの写真も、金属薄膜層を形成した後のその表面を、走査型電子顕微鏡で２５０００倍に拡大したものである。図２〜図５のいずれにおいても写真上の一目盛り（点と点のピッチ）は０．２μｍを表す。
【手続補正７】
【補正対象書類名】明細書
【補正対象項目名】００２６
【補正方法】変更
【補正の内容】
【００２６】
図２で示す電子顕微鏡写真は、試料１とした金属調軟質高分子成形体１０の金属薄膜層１３の表面写真である。試料１の詳細は後述する。試料１の金属調軟質高分子成形体１０は、金属薄膜層１３を設けた際、また、その後のトップコート層１４を設けた際も、鏡面状の金属光沢を有し、白濁することなく、優れた金属光沢を有している。これは、金属薄膜層１３が、不連続に密集した金属粒で平坦に形成されているため、トップコート層１４に対して安定しており、金属粒の変化がないためと考えられる。すなわち、この金属調軟質高分子成形体１０の表面は、長手方向の最大長が０．５μｍ以内の蒸着金属粒でなる多数の島部が不連続に密集する平坦な表面構造を有し、島部の抜けまたは前記最大長を超える大きさの島部の存在、あるいは、周囲の島部とはコントラストが相違し白く視認される島部が１つも無いように見える。また、金属薄膜層１３の他の表面を観察しても、走査型電子顕微鏡での表面写真による表面状態が、金属薄膜層表面の３．５μｍ×５．０μｍの範囲内でこのような箇所が２つ以下である。この金属薄膜層１３の所定の２点間の抵抗値を計測すると１ＧΩ程度となり、金属薄膜層１３は金属粒で形成された不連続体であって、電気的に絶縁状態にあると考えられる。
【手続補正８】
【補正対象書類名】明細書
【補正対象項目名】００２８
【補正方法】変更
【補正の内容】
【００２８】
また、比較例となる試料３の金属調軟質高分子成形体は、金属薄膜層の表面写真を図４で示すが、試料２と同様に、金属薄膜層を設けた際は、白濁することが無く優れた金属光沢を有していたが、トップコート層を設けた後は、白濁してしまい、金属光沢の無い金属調軟質高分子成形体となる。これは、金属粒の濃淡のバラツキがあったため、トップコート層の形成で金属薄膜層のバラツキが増幅されて見えるためと考えられる。この金属調軟質高分子成形体の表面は、試料１と同様に、長手方向の最大長が０．５μｍ以内の蒸着金属粒でなる多数の島部が不連続に密集する表面構造が見られるものの、島部の抜けとみられる部分、換言すれば、島部が密集していない部分が３〜４か所見える。これは、フィラメントと被着体との間隔を広くしたため、蒸着槽内の高さ方向でバラツキが生じたまま金属薄膜層が形成されたためであり、金属薄膜層が連続体となっていると考えられる。
【手続補正９】
【補正対象書類名】明細書
【補正対象項目名】００２９
【補正方法】変更
【補正の内容】
【００２９】
さらに、比較例となる試料４の金属調軟質高分子成形体は、金属薄膜層の表面写真を図５で示すが、金属薄膜層を形成した段階から白濁した金属調軟質高分子成形体となる。この金属調軟質高分子成形体の表面には、長手方向の最大長が０．５μｍを超える大きな金属粒が見える。これは、金属薄膜層の厚みを厚くしたため、蒸着時間も長くなり、金属粒が成長し、または連なってしまったため、金属薄膜層が連続体となっていると考えられる。